СПОСОБ НАПРАВЛЕННОГО ВВЕДЕНИЯ РЕАГЕНТА ДЛЯ КОНТРОЛЯ ШЛАКА, ОБРАЗУЮЩЕГОСЯ В РЕЗУЛЬТАТЕ ГОРЕНИЯ УГЛЯ С ПОВЫШЕННЫМ СОДЕРЖАНИЕМ ЖЕЛЕЗА И/ИЛИ КАЛЬЦИЯ

1. Способ снижения когезионных свойств шлака и/или его сцепляемости с поверхностью топочной камеры и уменьшения тем самым степени загрязнения, включающий:
- сжигание шлакообразующего угля с повышенным содержанием железа и/или кальция при общем избытке кислорода;
- отвод образующихся топочных газов через теплообменное оборудование при условиях, обеспечивающих охлаждение шлака, образованного при сгорании топлива; и
- введение до контакта с указанным теплообменным оборудованием водного раствора тригидроксида алюминия в количестве, с размером капель и в концентрации, оптимальными для снижения степени загрязнения.
2. Способ по п.1, отличающийся тем, что обработка позволяет эффективно увеличивать хрупкость образующегося шлака.
3. Способ по п.1, отличающийся тем, что тригидроксид алюминия вводится в виде водного раствора, и тем, что для определения начальных значений величины расхода и выбора скорости введения реагента, определения точки (точек) введения реагента, концентрации реагента, размера капель реагента и/или кинетической энергии реагента используют принципы расчетной гидродинамики.
4. Способ по п.1, отличающийся тем, что обработка дополнительно включает в себя введение гидроксида магния в количестве, с размером капель и в концентрации, оптимальными для снижения степени загрязнения.
2
5. Способ по п.1, отличающийся тем, что обработка включает в себя введение примерно до 6 фунтов взвеси тригидроксида алюминия на тонну угля и примерно до 2 фунтов Mg(OH) на тонну угля.
6. Способ удаления отложений шлака из топочной камеры, в которой происходит сжигание угля, включающий в себя:
введение в горячие топочные газы, образующиеся в топочной камере, водного раствора тригидроксида алюминия в количестве, с размером капель и в концентрации, оптимальными для удаления отложений шлака.
7. Способ по п.6, отличающийся тем, что обработка дополнительно включает в себя введение гидроксида магния в количестве, с размером капель и в концентрации, оптимальными для снижения степени загрязнения.
2
8. Способ по п.6, отличающийся тем, что обработка включает в себя введение до примерно 6 фунтов взвеси тригидроксида алюминия на тонну угля и до примерно 2 фунтов Mg(OH) на тонну угля.
2
9. Способ очистки и обслуживания котла, включающий в себя режим начальной дозировки тригидроксида алюминия примерно от 3 до 6 фунтов на тонну угля и примерно от 1 до 2 фунтов Mg(OH) на тонну угля в течение времени, достаточного для снижения шлакообразования, с последующим снижением дозировки до значения примерно от 10 до примерно 50% от исходных значений для обеспечения чистоты и эффективности эксплуатации топочной камеры.
10. Способ по п.9, отличающийся тем, что обработка дополнительно включает в себя введение гидроксида магния в количестве, с размером капель и в концентрации, оптимальными для снижения степени загрязнения.